(57)【要約】【課題】積層構造を採用するパッケージにおいてパッケージの上下面からの放熱を効率良く行うことを課題とする。【解決手段】第１の導体基板と第２の導体基板との間にパワー半導体スイッチ素子の主電極ならびにダイオードの電極をそれぞれ接触させて第１の並列接続回路を構成し、第２の導体基板と第３の導体基板との間にパワー半導体スイッチ素子の主電極ならびにダイオードの電極をそれぞれ接触させて第２の並列接続回路を構成し、第１の並列接続回路と第２の並列接続回路とを、前記第２の導体基板を介して直列接続して樹脂封止し、封止樹脂の収縮圧力により、パワー半導体スイッチ素子ならびにダイオードと各導体基板間を接続する。【選択図】図１
2006134990.tif 000002
【特許請求の範囲】
【請求項１】
第１の導体基板と第２の導体基板との間にパワー半導体スイッチ素子の主電極ならびにダイオードの電極をそれぞれ接触させてなる第１の並列接続回路と、
第２の導体基板と第３の導体基板との間にパワー半導体スイッチ素子の主電極ならびにダイオードの電極をそれぞれ接触させてなる第２の並列接続回路と、
第１の並列接続回路と第２の並列接続回路とを、前記第２の導体基板を介して直列接続してなる直列接続回路と、
前記第１，第３の導体基板に挟まれた領域であって前記パワー半導体素子ならびにダイオードが配置された部分を封止する封止樹脂と、からなり、
前記第１，第３の導体基板を直流入力端子とし、該第２の導体基板を出力端子としたことを特徴とする半導体装置。
【請求項２】
前記パワー半導体素子の主電極ならびにダイオードの電極と対向する導体基板との間の接触は、前記封止樹脂の硬化時の収縮圧力による加圧接触であることを特徴とする請求項１に記載の半導体装置。
【請求項３】
前記導体基板の前記パワー半導体素子の主電極ならびにダイオードの電極と対向する部分に突起が形成されていることを特徴とする請求項１または請求項２に記載の半導体装置。
【請求項４】
前記導体基板の樹脂封止される領域であって前記パワー半導体素子ならびにダイオードが配置されていない部分に、前記封止樹脂と嵌合する凹部および／または凸部が形成されていることを特徴とする請求項１乃至請求項３に記載の半導体装置。
【請求項５】
前記パワー半導体素子およびダイオードの一方の面に形成された電極は、対向する対向する導体基板に接合されたものであることを特徴とする請求項１乃至請求項４に記載の半導体装置。
【発明の詳細な説明】
【技術分野】
【０００１】
この発明は、複数の縦型半導体素子を同一のパッケージに格納したパワー半導体モジュールなどの半導体装置に関する。
【背景技術】
【０００２】
ＩＧＢＴ（Insulated Gate bipolar Transistor）やＦＷＤ（Free Wheel Diode）などのパワー半導体素子を複数個同一のパッケージに収納してなるパワー半導体モジュールでは、従来は樹脂ケースのパッケージ構造が主であった。
図５は、パワー半導体モジュールの従来例を示す断面図である。図５において、セラミック基板の両面に銅パターン２１ａ，２１ｂを接合してなる絶縁基板２１の一方の面の銅パターン２１ａ上に、パワー半導体素子としてＩＧＢＴ１１ａ，ＦＷＤ１１ｂ並びに外部導出端子２２を図示しないはんだで接合している。パワー半導体素子と外部導出端子との間は、銅パターン若しくはボンディングワイヤ２３で接続されている。このように、絶縁基板上にパワー半導体素子などを搭載した状態で樹脂ケース２４に格納し、必要に応じて内部に樹脂等の充填材（図示せず）を注入した後、樹脂の蓋２５で覆う。２６は絶縁基板の他方の面の銅パターン２１ｂに接合された放熱ベースである（特許文献１）。
【０００３】
上記のパワー半導体モジュールをインバータ装置に組み込んで用いる場合、例えばインバータ装置の１相分に相当する部分をモジュールとして構成すると、図５の構成では、パワー半導体素子を平面的に配置するため、パワー半導体モジュールの底面積が大きくなってしまう。このような底面積の大きなパワー半導体モジュールはインバータ装置に組み込む際においても大きな取り付け面積を必要とするため、結果としてインバータ装置の大型化を招いてしまう。
そこで、パワー半導体モジュールの占有面積を縮小するために、パワー半導体素子を積層する構成が提案されている（特許文献２）。
図６は、パワー半導体モジュールの別の従来例を示す断面図である。図６において、３１は、セラミック基板の一方の面に銅パターン３１ａ，３１ｂが接合された絶縁基板であり、銅パターン３１ａ，３１ｂ上にはんだボール１４’を介してＩＧＢＴ１１Ｎａが、銅パターン３１ｂ上にはんだ１２を介してＦＷＤ１１Ｎｂがそれぞれ接合されている。銅パターン３１ａはＩＧＢＴ１１Ｎａのゲート電極に接続され、図示しない制御端子に接続されている。
【０００４】
ＩＧＢＴ１１Ｎａ，ＦＷＤ１１Ｎｂの他方の面ははんだ１２を介して絶縁基板３２の一方の面に接合された銅パターン３２ｂに接続されている。絶縁基板３２の他方の面には銅パターン３２ａ，３２ｂが接合されていて、両面の銅パターン３２ｂは、絶縁基板３２の中央に形成されたスルーホール３２ｃを介して接続されている。
絶縁基板３２の他方の面に接合された銅パターン３２ａ，３２ｂにははんだボール１４’を介してＩＧＢＴ１１Ｐａが、同じく銅パターン３２ｂにははんだ１２を介してＦＷＤ１１Ｐｂがそれぞれ接合されている。銅パターン３２ａはＩＧＢＴ１１Ｐａのゲート電極に接続され、図示しない制御端子に接続されている。ＩＧＢＴ１１ＰａとＦＷＤ１１Ｐｂの他方の面ははんだ１２を介して金属配線板３３に接合されている。
このように、１相分の上下アームを積層することによって、占有面積を約１／２とすることができ、インバータ装置に組み込む際の取り付け面積を縮小し、インバータ装置を小型化することが可能となる。
【特許文献１】特開平8-213547号公報
【特許文献２】特開2004-22844号公報
【発明の開示】
【発明が解決しようとする課題】
【０００５】
ＩＧＢＴ等のパワー半導体チップは、スイッチングや導通により発熱するため、パワー半導体モジュールからの放熱対策が欠かせず、また、パワー半導体チップと回路パターンなどの他の部材との接合個所にはヒートサイクルやパワーサイクルに対する信頼性が求められる。
しかしながら、特許文献２に記載された構成では、ＩＧＢＴと絶縁基板の銅パターンとの間の接続にはんだボール１４’が用いられていて、さらに上下アーム（絶縁基板の両面間）の電気的接続を確保するために、絶縁基板内にスルーホール３２ｃを形成している。
このため、はんだボール１４’による接合個所並びに絶縁基板に形成されたスルーホールには、パワー半導体チップの発熱に伴い、パワー半導体チップと銅パターンあるいはセラミック基板との熱膨張係数の相違による応力が絶えず印加されることになり、はんだボール１４’の接合個所の亀裂，剥がれが生じる問題や、絶縁基板に亀裂が発生する問題がある。
【０００６】
また、ＩＧＢＴと絶縁基板との間にはパッケージ全体を封止する樹脂（エポキシ系の樹脂など）が注入される。パワー半導体チップと絶縁基板との間のはんだボール１４’以外の部分には熱抵抗が大きい樹脂が注入されるため、パッケージの絶縁基板側からの放熱が制限され、十分な放熱を行うことができず、パワー半導体チップの能力を使い切ることができない。
特許文献２の構成では、積層構造を採用することによってパッケージ内の集積度が高まり発熱密度が上昇しているため、放熱（冷却）対策が必要不可欠であるにもかかわらず、十分な冷却ができないため、接合部の長期信頼性を確保することが難しいという課題がある。特にパワー半導体チップの両面をはんだ接合した場合、パワー半導体チップが拘束されることから、はんだ接合部へ印加される応力が大きくなって、接合個所の劣化が加速される。
【０００７】
この発明は、上記のパワー半導体モジュールにおける課題に鑑みてなされたものであって、積層構造を採用するパッケージにおいて、半導体チップの上下面における電気的な接続を良好に保ち、半導体チップの上下面並びにパッケージの上下面からの放熱を効率良く行って、半導体装置の信頼性を向上させることを課題とするものである。
【課題を解決するための手段】
【０００８】
前記の課題を解決するため、この発明は、第１の導体基板と第２の導体基板との間にパワー半導体スイッチ素子の主電極ならびにダイオードの電極をそれぞれ接触させてなる第１の並列接続回路と、第２の導体基板と第３の導体基板との間にパワー半導体スイッチ素子の主電極ならびにダイオードの電極をそれぞれ接触させてなる第２の並列接続回路と、第１の並列接続回路と第２の並列接続回路とを、前記第２の導体基板を介して直列接続してなる直列接続回路と、前記第１，第３の導体基板に挟まれた領域であって前記パワー半導体素子ならびにダイオードが配置された部分を封止する封止樹脂と、からなり、前記第１，第３の導体基板を直流入力端子とし、該第２の導体基板を出力端子とするものである（請求項１）。
また、前記パワー半導体素子の主電極ならびにダイオードの電極と対向する導体基板との間の接触は、前記封止樹脂の硬化時の収縮圧力による加圧接触によるものであり（請求項２）、前記導体基板の前記パワー半導体素子の主電極ならびにダイオードの電極と対向する部分に突起が形成されているとよい（請求項３）。
【０００９】
さらに、前記導体基板の樹脂封止される領域であって前記パワー半導体素子ならびにダイオードが配置されていない部分に、前記封止樹脂と嵌合する凹部および／または凸部が形成されているものとし（請求項４）、前記パワー半導体素子およびダイオードの一方の面に形成された電極は、対向する対向する導体基板に接合された構成としてもよい（請求項５）。
ここで、前記第１，第２，第３の導体基板を金属板で構成するか、あるいは、前記第１，第３の導体基板をセラミック基板の両面に金属箔を接合した絶縁基板とし、第２の導体板を金属板で構成することができる。
【発明の効果】
【００１０】
この発明のパワー半導体モジュールによれば、上下アームを構成するパワー半導体チップを金属バーや絶縁基板で挟み込み、パワー半導体チップの表面に形成された電極とを接触により接続することで、良好な電気的な接続を得るとともに、パッケージの面積を従来の１／２程度まで小型化することができる。また、パワー半導体チップの上下面並びにパッケージの上下面から高効率に放熱を行うことができ、信頼性の高い半導体デバイスの供給が可能となる。
【発明を実施するための最良の形態】
【００１１】
以下にこの発明を、図に示す実施例に基づいて説明する。
【実施例１】
【００１２】
図１はこの発明のパワー半導体モジュールの第１の実施例を示す断面図である。図１において、１１Ｐａ，１１ＮａはＩＧＢＴ、１１Ｐｂ，１１ＮｂはＦＷＤ、１２ははんだ、１３ａ〜１３ｃはパワー半導体モジュールの外部導出端子となる金属バー、１４は金属ボール１４である。金属バー１３の材質としてＣｕ，Ａｌ，Ｆｅあるいはこれらの合金などを用いる。金属バー１３ｂと１３ｃには、ＩＧＢＴ１１ａ，ＦＷＤ１１ｂの表面電極と接触するための突起１３ｂ−１，１３ｂ−２，１３ｃ−１，１３ｃ−２が形成されている。また、金属ボール１４ははんだ１２よりも融点の高い金属コアや、金属コアの周囲にはんだを被覆した金属コアはんだボール、あるいは単なるはんだボールを含む。金属コアを用いたものは、所望のはんだ厚を確保する点で有利である。以下において、これらを金属ボール１４と総称する。
【００１３】
ＩＧＢＴ１１Ｐａのコレクタ電極とＦＷＤ１１Ｐｂのカソード電極は金属バー１３ａにはんだ１２によって接合され、ＩＧＢＴ１１Ｐａエミッタ電極とＦＷＤ１１Ｐｂのアノード電極は金属バー１３ｂの突起１３ｂ−１，１３ｂ−２に接触している。このとき、上記はんだにはＳｎ系のはんだを用い、ＩＧＢＴ１１Ｐａのゲート電極は金属ボール１４を介して金属バー１３ｂ上のゲート配線（図示せず）に接続される。
ここで、金属ボールは、金属バー１３ｂ上のゲート配線に予めはんだ付けしておくのがが望ましい。通常、ＩＧＢＴ１１ａのゲートパッド面積は広くないため、金属バー１３ｂ上のゲート配線にはんだ接合で固定しておいた方が安定する。ただし、ＩＧＢＴ１１ａのゲートパッドにニッケルめっきなどのはんだ接合可能な表面処理がされていれば、金属ボールのゲートパッドへのはんだ付けも可能である。
【００１４】
なお、上記のゲート配線は金属バー１３ｂの表面に例えばポリイミドなどの樹脂を塗布して２００μｍ程度絶縁層を形成し、該絶縁層上に銅箔等でパターニングして形成すればよい。なお、金属バー１３ｂとして薄板状のヒートパイプを用いてもよい。ヒートパイプを用いることにより、パワー半導体モジュール内部の熱を効果的に放出することができる。
また、ＩＧＢＴ１１Ｎａのコレクタ電極とＦＷＤ１１Ｎｂのカソード電極は金属バー１３ｂにはんだ接合され、エミッタ電極とアノード電極は金属バー１３ｃの突起１３ｃ−１，１３ｃ−２と接触している。このとき、上記はんだにはＳｎ系のはんだを用い、ＩＧＢＴ１１Ｎａのゲート電極は金属ボール１４を介して金属バー１３ｃ上のゲート配線（図示せず）にはんだ接続される。
【００１５】
なお、上記ゲート配線は、上述の金属バー１３ｂの表面に形成したものと同様に、絶縁層を介して銅箔等で形成してもよいし、あるいは、ディスクリート製品で使用されているような金属板を打ち抜き加工したリードフレーム状の金属バー１３ｂを用いてもよい。ゲート配線に相当するパターンも打ち抜き加工されているので、金属バー１３ｂ上の絶縁層は不要である。後述の樹脂封止の後、所望の形状にアウターリード部を切断すればよい。
次に、組立方法について簡単に説明する。金属バー１３ａの所定個所にクリームはんだを塗布し、あるいははんだシートを介してＩＧＢＴ１１Ｐａ，ＦＷＤ１１Ｐｂを載置し、この積層体を加熱炉に投入してはんだを溶融・固化させて両者を接合する。はんだ溶融時にＩＧＢＴ１１ＰａやＦＷＤ１１Ｐｂがずれないよう、図示しない治具を用いるとよい。同様に金属バー１３ｂにＩＧＢＴ１１Ｎａ，ＦＷＤ１１Ｎｂを接合する。
【００１６】
つづいて、金属バー１３ａに接合されたＩＧＢＴ１１Ｐａのゲート電極上に金属ボール１４を載置し、ＩＧＢＴ１１Ｐａのエミッタ電極，ＦＷＤ１１Ｐｂのアノード電極が金属バー１３ｂの突起１３ｂ−１，１３ｂ−２にそれぞれ接触するように、金属バー１３ｂを載置する。
同様に金属バー１３ｂに接合されたＩＧＢＴ１１Ｎａのゲート電極上に金属ボール１４を載置し、ＩＧＢＴ１１Ｎａのエミッタ電極，ＦＷＤ１１Ｎｂのアノード電極が金属バー１３ｃの突起１３ｃ−１，１３ｃ−２にそれぞれ接触するように、金属バー１３ｃを載置して、金属バーと金属バーに接合された半導体チップの積層体を形成する。このように、半導体チップの一方の面を予め金属バーに接合しておくことにより、積層体を形成する際の位置合わせが容易となり、次工程の樹脂封止を行う際、封止型への嵌装作業も容易となる。
【００１７】
つづいて、上記の積層体を封止型に嵌装し、溶融したエポキシ樹脂などの封止樹脂１５を流し込む。樹脂１５は金属バー１３ａと１３ｃとの間であって、半導体チップが実装された領域を封止する。
封止樹脂は硬化時に収縮するため、封止樹脂の収縮に伴う収縮力が発生し、かかる収縮力は金属バー１３ａ，１３ｃをそれぞれモジュール内側へ引き寄せる方向に作用する。従って、半導体チップの電極には金属バーの突起が押圧されることになり、両者は加圧接触され、電気的，熱的に接続される。ちなみに、封止樹脂にエポキシ樹脂を用いた場合、硬化時の温度は２００℃程度であり、室温（２５℃）との間には１７５℃の温度差がある。エポキシ樹脂の線膨張係数を２０ｐｐｍ／℃，ヤング率を２０００ｋｇｆ／ｍｍ２（１９６１３Ｎ／ｍｍ２）とすると、硬化開始から室温までの温度差により、７ｋｇｆ／ｍｍ２（６８．６Ｎ／ｍｍ２）の圧縮応力が印加され、金属バーの突起が半導体チップの電極に押圧される。半導体チップの電極がアルミニウムで形成されている場合、この電極を損傷しないように、アルミニウムの弾性変形の範囲内の圧力とするのが望ましい。
【００１８】
金属バー１３ｂ，１３ｃに形成された突起（１３ｂ−１，１３ｂ−２，１３ｃ−１，１３ｃ−２）は、対向する半導体チップの表面電極との接触を良好なものとし、かつ表面電極を損傷しないよう、平滑で平坦な形状とするのが好ましい。突起は、金属バー１３ｂ，１３ｃを形成する際にプレス加工によって形成してもよいし、エッチング技術によって所望の高さの突起としてもよい。なお、突起の高さは、半導体チップの電極部以外の表面保護膜を損傷せず、半導体チップの電極部以外の部分との所望の耐圧（沿面距離）を得るために選定すればよく、例えば１００μｍ程度の高さとすればよい。
このようにして、樹脂封止されたパワー半導体モジュールは、半導体チップの表面電極と金属バーが接触状態で積層され、封止樹脂の収縮圧力により加圧接触されている。従って、パワー半導体モジュールの運転（パワー半導体チップの駆動）に伴う発熱によって、モジュール内部の構造体が膨張しても、金属バーとパワー半導体チップとの間が接合されていないため、電極バーはパワー半導体チップの電極面上で収縮することができ、電極面へストレスがかかることがない。
【００１９】
ここで、上記の例では半導体チップの一方の面を予め金属バーに接合し、これを積層して積層体を形成したが、半導体チップと金属バーとの接合を省略し、順次積層して積層体を形成して封止型へ嵌装してもよい。この場合、金属バーの半導体チップの表面電極（エミッタ，コレクタ等）に接触する部分には、それぞれ突起を設けるのが好ましい。に接合工程を簡略化することにより生産性が向上する。また、接合にはんだ接合を用いた場合には、半導体チップと金属バーの熱膨張係数の相違によるひずみが接合部に残る場合があるが、このような熱履歴の影響も避けることができる。
また、封止に用いた樹脂に無機物（アルミナ，窒化アルミ，窒化けい素，炭化けい素など）の微粒子を添加すると、封止樹脂の熱伝導率が高くなり封止樹脂からの放熱に有効である。
【００２０】
上記の積層体を樹脂封止する際に、金属バー１３ａ，１３ｃの半導体チップが接続されていない面を露出するようにすると、半導体チップが発生する熱を露出面より放出しやすくなる。
このように、ＩＧＢＴ１１Ｐａ，ＦＷＤ１１ＰｂとＩＧＢＴ１１Ｎａ，ＦＷＤ１１Ｎｂとを金属バー１３ｂを介して金属バー１３ａ，１３ｃ間に積層し、ＩＧＢＴ１１ＰａとＦＷＤ１１Ｐｂで上（正極側）アーム，ＩＧＢＴ１１ＮａとＦＷＤ１１Ｎｂとで下（負極側）アームを構成し、金属バー１３ａを直流入力（正極），金属バー１３ｂを交流出力，金属バー１３ｃを直流入力（負極）とする１相分のパワー半導体モジュール（２個組み積層型パッケージ）を構成する。
このようなパッケージをインバータ装置などに組み込んで用いる場合は、金属バー１３ａ，１３ｃの露出面に絶縁性があり熱伝導性の高い放熱シート１６を介して放熱フィン１７を接合する。放熱シート１６に粘着性のものを用いれば、放熱フィン１７を容易に取り付けることができる。
【００２１】
ここでは、ＩＧＢＴのコレクタ電極とＦＷＤのカソード電極を金属バーにはんだ接合した構成を例に説明したが、ＩＧＢＴのエミッタ電極，ＦＷＤのアノード電極を金属バーにはんだ接合した構成としてもよい。
また、はんだ接合に替えて超音波接合によって接合してもよい。
図２は、金属バーの形状についての変形例であり、金属バー１３ｃを例に説明したものである。以下の構成は金属バー１３ｃに適用が限られるものではなく、同旨において金属バー１３ａ，１３ｂにも適用が可能であることは勿論である。
図２（ａ）は樹脂封止時の収縮圧力をパワー半導体チップと金属バーとの接触圧力として有効に活用するためのもの例である。図２（ａ）において、１０１は金属バー１３ｃの樹脂が充填される側の面に形成された凹部、１０２は金属バー１３ｃの側面であって封止樹脂によって覆われる部分に形成された凹部である。いずれも、金属バーと封止樹脂とが接する面積を増加させるためのものであり、硬化した封止樹脂が嵌合して強固な密着性を得ることができ、封止樹脂の硬化時の収縮力を効率的に電極面への押圧力とすることができる。
【００２２】
凹部１０１は開口部に対して奥行き方向に広がる形状としておくことで密着性を高めることができ、凹部１０２は同様の形状もしくは、図２（ａ）に示すように、凹部のパワー半導体モジュール内側寄りの面が金属バーの側面と鈍角とならないような切り欠きであればよい。
上記の凹部はいずれも、金属バーに対して研削加工や引き抜き，プレスなどで形成することができる。凹部１０１のように開口部を狭くするには、上記のように凹部を形成した後、金属バーの側面から圧力を印加することで開口部を狭くすることが可能である。
図２（ｂ）は樹脂封止時の収縮圧力をパワー半導体チップと金属バーとの接触圧力として有効に活用するためのもの他の例である。図２（ｂ）において、１０３は略Ｔ字状のピンであり、金属バー１３ｃにはんだ１０４で接合されている。ピン１０３により、硬化した封止樹脂が嵌合して強固な密着性を得ることができ、封止樹脂の硬化時の収縮力を効率的に電極面への押圧力とすることができる。
【００２３】
図２（ｃ）は、ＩＧＢＴのゲート電極と金属バー上に形成されたゲート配線との接続を確実に行うための変形である。金属バー１３ｃに凹部１０５を形成し、絶縁層を介してゲート配線を形成する（ともに図示せず）。凹部１０５に金属ボールが入り込み、ＩＧＢＴのゲート電極との位置決めを容易とし、確実な接続を行うものである。
図２に示した金属バーに対する変形は、適宜組み合わせて行ってもよい。
【実施例２】
【００２４】
図３はこの発明のパワー半導体モジュールの第２の実施例を示す断面図である。図１と同様の構成には同じ符号を付して説明を省略する。図３において、１８，１９はアルミナ，窒化アルミ，窒化けい素等を主材とするセラミック基板の両面に金属箔としての銅パターン１８ａ，１８ｂ，１９ａ，１９ｂが接合された絶縁基板である。絶縁基板１８，１９の一方の面の銅パターン１８ａ，１９ａは、回路パターンとして形成されている。セラミック基板と金属箔との接合には、直接接合を用いてもよいし、ロウ材を介して接合してもよい。
ＩＧＢＴ１１Ｐａのコレクタ電極，ＦＷＤ１１Ｐｂのカソード電極，直流入力端子（Ｐ）となる金属バー１３ｄは、絶縁基板１８の銅パターン１８ａにはんだ接合されている。ＩＧＢＴ１１Ｐａのエミッタ電極とＦＷＤ１１Ｐｂのアノード電極は金属バー１３ｂの突起１３ｂ−１，１３ｂ−２に第１の実施例と同様に接触している。このとき、上記はんだにはＳｎ系のはんだを用いる。
金属バー１３ｂには、ＩＧＢＴ１１Ｐａ，ＦＷＤ１１Ｐｂの表面電極と接触するための突起１３ｂ−１，１３ｂ−２が形成され、絶縁基板１９の銅パターン１９aにもＩＧＢＴ１１Ｎａ，ＦＷＤ１１Ｎｂの表面電極と接触するための突起１９ａ−１，１９ａ−２が形成されている。
【００２５】
ＩＧＢＴ１１Ｐａのコレクタ電極とＦＷＤ１１Ｐｂのカソード電極は絶縁基板１８の銅パターン１８ａにはんだ１２によって接合され、ＩＧＢＴ１１Ｐａエミッタ電極とＦＷＤ１１Ｐｂのアノード電極は金属バー１３ｂの突起１３ｂ−１，１３ｂ−２に接触している。このとき、上記はんだにはＳｎ系のはんだを用い、ＩＧＢＴ１１Ｐａのゲート電極は金属ボール１４を介して金属バー１３ｂ上のゲート配線（図示せず）に接続される。このゲート配線は金属バー１３ｂの表面に例えばポリイミドなどの樹脂を塗布して２００μｍ程度絶縁層を形成し、該絶縁層上に銅箔等でパターニングして形成すればよい。なお、金属バー１３ｂとして薄板状のヒートパイプを用いてもよい。ヒートパイプを用いることにより、パワー半導体モジュール内部の熱を効果的に放出することができる。
また、ＩＧＢＴ１１Ｎａのコレクタ電極とＦＷＤ１１Ｎｂのカソード電極は金属バー１３ｂにはんだ接合され、エミッタ電極とアノード電極は金属バー１３ｃの突起１３ｃ−１，１３ｃ−２と接触している。このとき、上記はんだにはＳｎ系のはんだを用い、ＩＧＢＴ１１Ｎａのゲート電極は金属ボール１４を介して金属バー１３ｃ上のゲート配線（図示せず）接続される。
【００２６】
なお、ＩＧＢＴ１１Ｎａのゲートに対応する部分については、パワー半導体モジュール外への引き出し部の図示は省略するが、絶縁基板１９の回路パターンの形成により自在に引き出すことができ、リードフレームを用いた場合に比べ、設計の自由度が高い。
第２実施例のパワー半導体モジュールの組立方法について簡単に説明する。まず、絶縁基板１８の銅パターン１８ａ上にＩＧＢＴ１１Ｐａ，ＦＷＤ１１Ｐｂ，金属バー１３ｄを、をそれぞれ所定の位置に塗布したクリームはんだもしくははんだシートを介して載置し、この積層体をそれぞれ加熱炉に投入し、はんだを溶融・固化させて接合する。はんだ溶融時にＩＧＢＴ１１Ｐａ，ＦＷＤ１１Ｐｂ，金属バー１３ｄがすれないよう、図示しない治具を用いるとよい。同様に金属バー１３ｂにＩＧＢＴ１１Ｎａ，ＦＷＤ１１Ｎｂを接合し、絶縁基板１９の銅パターン１９ａには金属バー１３ｅを接合する。
【００２７】
つづいて、絶縁基板１８の銅パターン１８ａに接合されたＩＧＢＴ１１Ｐａのゲート電極上に金属ボール１４を載置し、ＩＧＢＴ１１Ｐａのエミッタ電極，ＦＷＤ１１Ｐｂのアノード電極が金属バー１３ｂの突起１３ｂ−１，１３ｂ−２にそれぞれ接触するように、金属バー１３ｂを載置する。
同様に金属バー１３ｂに接合されたＩＧＢＴ１１Ｎａのゲート電極上に金属ボール１４を載置し、ＩＧＢＴ１１Ｎａのエミッタ電極，ＦＷＤ１１Ｎｂのアノード電極が絶縁基板１９の銅パターン１９ａの突起１９ａ−１，１９ａ−２にそれぞれ接触するように、金属バー１３ｃを載置して、金属バーと金属バーに接合された半導体チップの積層体を形成する。このように、半導体チップの一方の面を予め金属バー，絶縁基板に接合しておくことにより、積層体を形成する際の位置合わせが容易となり、次工程の樹脂封止を行う際、封止型への嵌装作業も容易となる。
【００２８】
つづいて、上記の積層体を封止型に嵌装し、溶融したエポキシ樹脂などの封止樹脂１５を流し込む。樹脂１５は絶縁基板１８と１９との間であって、半導体チップが実装された領域を封止する。
封止樹脂は硬化時に収縮するため、封止樹脂の収縮に伴う収縮力が発生し、かかる収縮力は絶縁基板１８，１９をそれぞれモジュール内側へ引き寄せる方向に作用する。従って、半導体チップの電極には金属バー，銅パターンの突起が押圧されることになり、両者は加圧接触され、電気的，熱的に接続される。封止樹脂にエポキシ樹脂を用いた場合、硬化時にその体積が硬化開始時から室温までの温度差による収縮が押圧力となることは、実施例１で述べたとおりである。
金属バー１３ｂ，銅パターン１９ａに形成された突起（１３ｂ−１，１３ｂ−２，１９ａ−１，１９ａ−２）は、対向する半導体チップの表面電極との接触を良好なものとし、かつ表面電極を損傷しないよう、平滑で平坦な形状とするのが好ましい。突起は、金属バー１３ｂを形成する際にプレス加工によって形成してもよいし、エッチング技術によって所望の高さの突起としてもよい。また、プレスやエッチングなどで予め突起を形成した銅パターンをセラミック基板に接合してもよいし、セラミック基板に銅パターンを接合した後にエッチングによって形成してもよい。なお、突起の高さは、半導体チップの電極部以外の表面保護膜を損傷せず、半導体チップの電極部以外の部分との所望の耐圧（沿面距離）を得るために選定すればよく、例えば１００μｍ程度の高さとすればよい。
【００２９】
このようにして、樹脂封止されたパワー半導体モジュールは、半導体チップの表面電極と金属バーが接触状態で積層され、封止樹脂の収縮圧力により加圧接触されている。従って、パワー半導体モジュールの運転（パワー半導体チップの駆動）に伴う発熱によって、モジュール内部の構造体が膨張しても、金属バーとパワー半導体チップとの間が接合されていないため、電極バーはパワー半導体チップの電極面上で収縮することができ、電極面へストレスがかかることがない。
ここで、上記の例では半導体チップの一方の面を予め絶縁基板の銅パターンならびに金属バーに接合し、これを積層して積層体を形成したが、半導体チップと銅パターン／金属バーとの接合を省略し、順次積層して積層体を形成して封止型へ嵌装してもよい。この場合、銅パターン／金属バーの半導体チップの表面電極（エミッタ，コレクタ等）に接触する部分には、それぞれ突起を設けるのが好ましい。接合工程を簡略化することにより生産性が向上する。また、接合にはんだ接合を用いた場合には、半導体チップと銅パターン／金属バーの熱膨張係数の相違によるひずみが接合部に残る場合があるが、このような熱履歴の影響も避けることができる。
【００３０】
また、封止に用いた樹脂に無機物（アルミナ，窒化アルミ，窒化けい素，炭化けい素など）の微粒子を添加すると、封止樹脂の熱伝導率が高くなり封止樹脂からの放熱に有効である。
上記の積層体を樹脂封止する際に、絶縁基板１８，１９の半導体チップが接続されていない面（銅パターン１８ｂ，１９ｂ）を露出するようにすると、半導体チップが発生する熱を露出面より放出しやすくなる。
このように、ＩＧＢＴ１１Ｐａ，ＦＷＤ１１ＰｂとＩＧＢＴ１１Ｎａ，ＦＷＤ１１Ｎｂとを金属バー１３ｂを介して絶縁基板１８，１９間に積層し、ＩＧＢＴ１１ＰａとＦＷＤ１１Ｐｂで上（正極側）アーム，ＩＧＢＴ１１ＮａとＦＷＤ１１Ｎｂとで下（負極側）アームを構成し、金属バー１３ｄを直流入力（正極），金属バー１３ｂを交流出力，金属バー１３ｅを直流入力（負極）とする１相分のパワー半導体モジュール（２個組み積層型パッケージ）を構成する。
【００３１】
絶縁基板を用いているため、絶縁基板の露出面（銅パターン１８ｂ，１９ｂ）は内部のとは絶縁が保たれている。このため、このようなパッケージをインバータ装置などに組み込んで用いる場合、第１の実施例で用いた放熱シートは不要である。放熱フィン１７の取り付けにあたっては、封止した樹脂部に放熱フィンの固定用のビス穴（図示せず）を設けてもよい。ビス穴内に金属管を圧入若しくは樹脂に一体に形成することで所望の強度を得ることができる。あるいは、絶縁基板１８側の放熱フィンと絶縁基板１９側の放熱フィンとでパワー半導体モジュールを挟み込み、放熱フィン同士を相互に固定してもよい。特に、２つの放熱フィンでモジュールを挟み込んで締め付ける構成とすれば、封止樹脂の収縮力に加えて、放熱フィンを固定する締め付け力が電極と突起の間に印加され、より良好な接続を得ることができる。
【００３２】
ここでは、ＩＧＢＴのコレクタ電極とＦＷＤのカソード電極を金属バーにはんだ接合した構成を例に説明したが、ＩＧＢＴのエミッタ電極，ＦＷＤのアノード電極を金属バーにはんだ接合した構成としてもよい。
また、はんだ接合に替えて超音波接合によって接合してもよい。
図４は、絶縁基板の形状についての変形例であり、絶縁基板１９を例に説明したものである。以下の構成は金属バー１３ｃに適用が限られるものではなく、同旨において絶縁基板１８にも適用が可能であることは勿論である。
図４（ａ）は樹脂封止時の収縮圧力をパワー半導体チップと金属バーとの接触圧力として有効に活用するためのもの例である。図２（ａ）において、２０１は絶縁基板１９の銅パターン１９ａの樹脂が充填される部分の面に形成された凹部である。銅パターンと封止樹脂とが接する面積を増加させるためのものであり、硬化した封止樹脂が嵌合して強固な密着性を得ることができ、封止樹脂の硬化時の収縮力を効率的に電極面への押圧力とすることができる。凹部２０１は開口部に対して奥行き方向に広がる形状としておくことで密着性を高めることができる。
【００３３】
凹部２０１は、銅パターン１９ａに対して研削加工や引き抜き，プレスなどで形成することができ，図４（ａ）のように開口部を狭くするには、上記のように凹部を形成した後、金属バーの側面から圧力を印加することで開口部を狭くすることが可能である。セラミック基板の破損を防ぐために、銅パターンのセラミック基板への接合前に凹部を形成しておくとよい。
図４（ｂ）は樹脂封止時の収縮圧力をパワー半導体チップと金属バーとの接触圧力として有効に活用するためのもの他の例である。図４（ｂ）において、２０３は略Ｔ字状のピンであり、銅パターン１９ａにはんだ２０４で接合されている。ピン２０３により、硬化した封止樹脂が嵌合して強固な密着性を得ることができ、封止樹脂の硬化時の収縮力を効率的に電極面への押圧力とすることができる。
【００３４】
図４（ｃ）は、ＩＧＢＴのゲート電極と金属バー上に形成されたゲート配線との接続を確実に行うための変形である。銅パターン１９ａに凹部２０５を形成し、絶縁層を介してゲート配線を形成する（ともに図示せず）。凹部２０５に金属ボールが入り込み、ＩＧＢＴのゲート電極との位置決めを容易とし、確実な接続を行うものである。
図４に示した金属バーに対する変形は、適宜組み合わせて行ってもよい。
【図面の簡単な説明】
【００３５】
【図１】パワー半導体モジュールの第１の実施例を示す断面図である。
【図２】金属バーの変形例を示す図である。
【図３】パワー半導体モジュールの第２の実施例を示す断面図である。
【図４】金属バーの変形例を示す図である。
【図５】第１の従来例を示す断面図である。
【図６】第２の従来例を示す断面図である。
【符号の説明】
【００３６】
１１ａ，１１Ｎａ，１１Ｐａ  ＩＧＢＴ
１１ｂ，１１Ｎｂ，１１Ｐｂ  ＦＷＤ
１２  はんだ
１３ａ，１３ｂ，１３ｃ，１３ｄ，１３ｅ  金属バー
１４  金属
１５  封止樹脂
１６  放熱シート
１７  放熱フィン
１８，１９，２１，３１，３２  絶縁基板
２２  外部導出端子
２３  ボンディングワイヤ
２４  樹脂ケース
２５  蓋
２６  放熱ベース
２１ａ，２１ｂ，３１ａ，３１ｂ  銅パターン
３２ｃ  スルーホール
３３  金属配線板
１０１，１０２，１０５，２０１，２０５  凹部
１０３，２０３  ピン
【図１】
2006134990.tif 000003
【図２】
2006134990.tif 000004
【図３】
2006134990.tif 000005
【図４】
2006134990.tif 000006
【図５】
2006134990.tif 000007
【図６】
2006134990.tif 000008